Agent conducteur, comprenant un mélange séché, de préférence lyophilisé, de nanostructure de carbone et d’un noir de carbone. Agent conducteur selon la revendication 1, dans lequel la nanostructure de carbone est au moins choisie dans le groupe constitué par un nanotube de carbone, une nanofibre de carbone et un nanofaisceau de carbone, de préférence un nanotube de carbone, et plus préférablement au moins un nanotube de carbone à simple paroi, un nanotube de carbone à double paroi ou un nanotube de carbone à parois multiples, en particulier, dans l’analyse par diffraction des rayons X, le nanotube de carbone possède un pic à un angle de diffraction 2θ = 25° ± 2°, et la pleine largeur à mi-hauteur du pic est de 1° à environ 6°; et/ou en particulier, dans lequel le nanotube de carbone a un diamètre externe moyen compris dans la plage de 1 à 40 nm, de préférence de 2 à 35 nm, plus préférablement de 5 à 30 nm, en particulier de 10 à 20 nm, et plus particulièrement de 10 à 15 nm ; et/ou en particulier, dans lequel le nanotube de carbone a une surface spécifique BET comprise dans la plage de 100 à 1200 m 2 /g, de préférence de 120 à 1000 m 2 /g, plus préférablement de 150 à 800 m 2 /g, en particulier de 180 à 500 m 2 /g, et plus particulièrement de 200 à 300 m 2 /g. Agent conducteur selon la revendication 1, dans lequel la nanostructure de carbone comprend un premier nanotube de carbone et un second nanotube de carbone, en particulier, le premier nanotube de carbone a une surface spécifique BET comprise dans la plage de 100 à 240 m 2 /g, de préférence de 150 à 230 m 2 /g, et plus préférablement de 200 à 220 m 2 /g, et le second nanotube de carbone a une surface spécifique BET comprise dans la plage de 250 à 1200 m2/g, de préférence de 260 à 500 m 2 /g, et plus préférablement de 270 à 300 m 2 /g, plus particulièrement, le rapport pondéral du premier nanotube de carbone sur le second nanotube de carbone est de 1:9 à 9:1, de préférence de 2:8 à 8:2, plus préférablement de 5:5 à 8:2, et en particulier de 7:3 à 8:2. Agent conducteur selon la revendication 1, dans lequel le noir de carbone est au moins un choisi dans le groupe constitué par le noir de fourneau, le noir au tunnel et le noir thermique, de préférence le noir de fourneau, en particulier dans lequel le noir de carbone a une surface spécifique BET comprise dans la plage de 70 à 1500 m 2 /g, de préférence de 200 à 1400 m 2 /g, plus préférablement de 500 à 1300 m 2 /g, en particulier de 800 à 1250 m 2 /g, et plus particulièrement de 1000 à 1200 m 2 /g ; et/ou en particulier dans lequel le noir de carbone a une valeur d’absorption d’huile DBP comprise dans la plage de 180 à 360 ml/100 g, de préférence de 200 à 320 ml/100 g, plus préférablement de 220 à 300 ml/100 g, en particulier de 230 à 280 ml/100 g, et plus particulièrement de 240 à 260 ml/100 g. Agent conducteur selon la revendication 1, dans lequel le rapport pondéral de la nanostructure de carbone sur le noir de carbone est de 0,5:9,5 à 9,5:0,5, de préférence de 1:9 à 9:1, plus préférablement de 2:8 à 8:2, et en particulier de 3:7 à 4:6. Électrode, de préférence électrode positive, pour une batterie au lithium, comprenant l’agent conducteur selon l’une quelconque des revendications 1 à 5. Procédé de préparation de l’agent conducteur selon l’une quelconque des revendications 1 à 5, comprenant : - le mélange et la dispersion de la nanostructure de carbone et du noir de carbone dans un solvant pour obtenir une bouillie de dispersion ; et - le séchage, de préférence la lyophilisation, de la bouillie de dispersion résultante. Procédé selon la revendication 7, dans lequel la bouillie de dispersion comprend en outre un dispersant, le dispersant est de préférence au moins l’un parmi une polyvinylpyrrolidone, un polyacrylamide, un acide polycarboxylique, un acide polyacrylique, un polycarboxylate, un polyacrylate, un alcool polyvinylique, un alcool éthoxylé, une cire de montanine, un polyvinylbutyral, un caoutchouc à base de nitrile ; la carboxyméthylcellulose, l’hydroxyéthylcellulose, un polyéthylène glycol, un acétate de polyvinyle, un sulfonate de polystyrène, un polyméthacrylate, une polyéthylèneimine, une polyéthylèneamine, une polypropylèneamine, une poly(2-vinylpyridine), un copolyéther séquencé, un acétate de cellulose, un copolymère de polystyrène et d’anhydride maléique, et des copolymères et des dérivés contenant des monomères des polymères ci-dessus, de préférence une polyvinylpyrrolidone. Procédé selon la revendication 7, dans lequel la lyophilisation est effectuée à une température comprise dans la plage de -40 °C à -70 °C. Procédé selon la revendication 7, dans lequel le solvant est au moins l’un parmi l’eau, le méthanol, l’éthanol, le n-propanol, l’isopropanol, l’acétone, la NMP, le butanol, le butanediol, le pentane, le n-hexane, le cyclohexane, le trichloroéthane, le tétrachlorure de carbone, l’acétate d’éthyle, la méthyléthylcétone, le diméthylformamide, le diméthylacétamide, le benzène et le xylène, de préférence l’eau.